(57)【要約】【課題】  安定した空間電圧印加を行うことができ、電気的特性が良好な圧電振動デバイスを提供する。【解決手段】  水晶振動板１の表裏面の外周近傍には金属微粒子ペースト接合材が外周に沿って塗布されている。水晶振動板１の上面に接合される上板２は平板で矩形状の水晶板からなり、前記水晶振動板１との対向面の中心部分においては金属膜からなる矩形状の励振電極２１が形成されている。また水晶振動板１の下面に接合される下板３も基本的には前記上板２と同じ構成であり、平板で矩形状の水晶板からなり、前記水晶振動板１との対向面の中心部分においては金属膜からなる矩形状の励振電極３１が形成されている。【選択図】  図１
2006186748.tif 000002
【特許請求の範囲】
【請求項１】
圧電振動板の少なくとも一表面に励振電極を形成した平板を近接させて配置し、微少ギャップによる空間電圧印加方式にて圧電振動板に対して電圧を印加する圧電振動デバイスであって、前記圧電振動板と平板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする圧電振動デバイス。
【請求項２】
平板状の圧電振動板と、当該圧電振動板の上面に微少ギャップを保持した状態で接合され、かつ励振電極の形成された平板状の上板と、前記圧電振動板の下面に微少ギャップを保持した状態で接合され、かつ励振電極の形成された平板状の下板と、からなる圧電振動デバイスであって、これら上板、下板それぞれと圧電振動板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする圧電振動デバイス。
【請求項３】
薄肉部を有し、その周囲に厚肉部を形成した圧電振動板と、当該圧電振動板の上面に微少ギャップを保持した状態で接合され、前記薄肉部の少なくとも一部に対応して当該薄肉部に近接した凸部を有するとともに、当該凸部の上面に励振電極を形成した上板と、前記圧電振動板の下面に微少ギャップを保持した状態で接合され、前記薄肉部の少なくとも一部に対応して当該薄肉部に近接した凸部を有するとともに、当該凸部の上面に励振電極を形成した下板と、からなる圧電振動デバイスであって、これら上板、下板それぞれと圧電振動板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする圧電振動デバイス。
【請求項４】
前記圧電振動板と上板および下板のそれぞれの接合面には金属膜が形成されていることを特徴とする請求項１乃至請求項３のいずれかに記載の圧電振動デバイス。
【請求項５】
圧電振動板または／および上板と下板に形成された金属膜は複数の金属膜に分割され、分割による無電極部の少なくとも一部には絶縁性ペースト接合材が形成されることを特徴とするにより、請求項４に記載の圧電振動デバイス。
【請求項６】
金属微粒子ペーストによる接合を行う金属膜は、その平均表面粗さが、１μｍ以下であることを特徴とする請求項４乃至請求項５のいずれかに記載の圧電振動デバイス。
【請求項７】
金属微粒子ペースト接合材の金属微粒子と接合面の金属膜とが同種金属であることを特徴とする請求項１乃至請求項６のいずれかに記載の圧電振動デバイス。
【請求項８】
金属微粒子ペースト接合材は複数種の金属微粒子を有し、当該金属微粒子の一部が銅からなることを特徴とする請求項１乃至請求項７のいずれかに記載の圧電振動デバイス。
【請求項９】
前記金属微粒子ペースト接合材の有機溶媒には、加熱接合後に圧電振動板と上板または下板間に介在するバインダ樹脂を含むことを特徴とする請求項１乃至請求項８のいずれかに記載の圧電振動デバイス。
【請求項１０】
請求項１乃至請求項９のいずれかに記載の圧電振動デバイスを製造するにあたり、前記金属微粒子ペースト接合材の形成、および絶縁性ペースト接合材の形成をインクジェット印刷法で行ったことを特徴とする圧電振動デバイスの製造方法。
【請求項１１】
請求項１乃至請求項９のいずれかに記載の圧電振動デバイスを製造するにあたり、金属微粒子ペースト接合材により前記圧電振動板を前記平板または上板と下板とで貼り合わせた後、加熱により前記金属微粒子表面の有機系被膜と有機溶媒とを除去したことを特徴とする圧電振動デバイスの製造方法。
【発明の詳細な説明】
【技術分野】
【０００１】
本発明は移動体無線機器等に用いられる水晶振動子等の圧電振動デバイスに関し、特に高周波および超小型に対応した圧電振動デバイスに関するものである。
【背景技術】
【０００２】
現在汎用されている圧電振動子は圧電振動板の表裏面に励振電極が形成された構成であり、例えばＡＴカット水晶振動板を用いた厚みすべり振動子がよく用いられている。周知のとおり、ＡＴカット水晶振動板は高周波数に対応させることができ、その板厚で共振周波数が決定され、板厚と共振周波数は反比例する。従って、近年の移動体無線機器等において要求される高周波数化に対応するにあたっては、高度な研磨技術を駆使した超薄板加工技術が要求されていた。
【０００３】
ところが例えば基本波周波数が３００ＭＨｚ以上の水晶振動板においては、当該水晶振動板に振動エネルギーを供給する励振電極の重さが振動を阻害する要因となっていた。すなわち、通常励振電極はクロム等の下地金属上に金あるいは銀等の金属材料を積層形成している。このような金属材料の重さは超薄型化された水晶振動板においては負荷となって、振動損失の問題が顕在化するようになり、振動子としての良好なＱ値を得ることは困難になる傾向があった。
【０００４】
このような振動損失の問題を解決するために、励振電極を直接水晶振動板には形成せずに、水晶振動板から微少ギャップをもって形成された電極を介して振動エネルギーを供給する空間電圧印加方式による圧電振動デバイスが考えられていた。特開平６−２９１５８７（特許文献１）はこのような空間電圧印加方式を提案した圧電振動子に関するもので、交流電界印加により振動する部分を有する圧電振動板と、一部に凹部を有し該凹部内に交流電界印加励振用電極を有する保持部からなり、前記励振用電極が前記振動部近傍にあってかつ振動時にも前記振動部に直接触れないだけの空隙を有するように振動板と保持部を固定している構成が開示されている。
【０００５】
ところで特許文献１には圧電振動板とこれを保持する保持板をどのように接合するかについては詳細な説明はなされておらず、単に接着剤やガラスを使用するという開示しかない。実際の製品においては実装基板への電気的接続を行う場合、一方の保持板に形成された電極を他方の保持板側に引き出す検討が必要な場合がある。例えば、異方性導電シート（接着剤）等を用いることにより、電極引き出しを行う等の様々な工夫が必要であった。
【０００６】
またこのような構成において、圧電振動板と保持板の接合を如何に行うかは、空間電圧印加方式による振動エネルギー供給には極めて重要になる。すなわち、圧電振動板と微少ギャップを持って形成される保持板側の励振電極との間隔は圧電振動デバイスの直列共振抵抗値に大きく影響する。例えば、従来の銀等の導電フィラーを分散させたエポキシ系樹脂接着剤により接合を行った場合、ギャップ間隔が３０〜４０μｍとなり、直列共振抵抗値が実用に供することができない程度に悪化するという問題があった。このようなギャップを小さくする対策として圧電振動板側あるいは保持板側に凸部（厚肉部）を設け、圧電振動板と励振電極とのギャップ寸法を極力小さくする構成が考えられるが、どうしても接着剤の厚さばらつきが大きくなり、ギャップが確保できなくなったり、ギャップが大きくなりすぎることがあった。これは導電フィラー自体のサイズが直径１０数μｍ〜３０μｍ程度あり、接着剤中における導電フィラーの分散状態によっては大きなばらつきが生じるためである。
【０００７】
ところで近年金属微粒子の低温焼結（融着）性および焼結後の緻密性（導電性）に着目して、当該金属微粒子を用いた導電性ペーストが開発されている。例えば特開２００１−２２５１８０（特許文献２）には、金属の接合方法として表面に有機系の物質が被覆された金属微粒子を有機溶媒中に分散させたペーストを用いて導電接合する方法が開示されている。
【特許文献１】特開平６−２９１５８７号
【特許文献２】特開２００１−２２５１８０号
【発明の開示】
【発明が解決しようとする課題】
【０００８】
本発明は、かかる点に鑑みてなされたものであり、その目的とするところは安定した空間電圧印加を行うことができ、電気的特性が良好な圧電振動デバイスを提供することにある。
【課題を解決するための手段】
【０００９】
本発明者は前述した空間電圧印加方式における圧電振動板と励振電極とのギャップを微少かつばらつきを抑制して設定することのできる構成について鋭意検討した結果、上述のような金属微粒子を用いた導電ペーストを圧電振動デバイスの気密封止に適用することを発意したものであり、次の構成により上記問題点を解決した。
【００１０】
すなわち、請求項１に示すように、圧電振動板の少なくとも一表面に励振電極を形成した平板を近接させて配置し、微少ギャップによる空間電圧印加方式にて圧電振動板に対して電圧を印加する圧電振動デバイスであって、前記圧電振動板と平板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする圧電振動デバイスである。
【００１１】
圧電振動板は平板あるいは一部凹凸部を有する平板構成であり、その表面あるいは表裏面には励振電極が形成されていない。圧電振動板の振動エネルギーは圧電振動板に近接させて配置した平板に形成された励振電極から供給される。また金属微粒子ペースト接合材に含有される金属微粒子は例えば、金、銀、銅、ニッケル、チタン、錫等の金属材料を例示することができるが、その微細形状が球状やだ円形状または多角形状等の多面あるいは曲率面を有する構成であると好ましい。これは多面または曲率を持った表面であると原始的な拡散すなわち融着が各方向に均一に生じるためであり、接合時において好ましい融着状態を得ることができる。
【００１２】
なお、特許文献２にも開示されているように、当該金属微粒子の直径は小さいほうが融着が進みやすいが、金属微粒子表面への有機系被膜の形成作業を考慮すると必要以上に微粒子化する必要はなく、１〜１００ｎｍの直径を有するもので有ればよい。１ｎｍ以下であると金属微粒子間の融着が激しいため取り扱いが難しくなり、また１００ｎｍ以上であると金属微粒子間の融着性が低下する。なお、金属および有機系被膜の種類にもよるが、平均粒径が２〜３０ｎｍの金属微粒子であると有機系被膜を形成した金属微粒子の取り扱いと加熱時の接合性のバランスがとれ好ましい。
【００１３】
本発明に用いる金属微粒子ペースト接合材は、金属微粒子の表面に有機系被膜が形成され、当該有機系皮膜は金属微粒子の融着を抑制する分散剤としての役割を担っており、当該分散剤が金属微粒子を被覆している状態となっている。また当該有機系被膜は所定の温度環境下におくことで蒸散等により除去される構成であり、当該有機系被膜が除去されることにより、抑制されていた金属微粒子同士の融着が起こり、これが加速される。また金属微粒子の融着は前記圧電振動板の引出電極と前記接続電極との間でも起こり、最終的には両電極が融着し凝集した金属微粒子により金属間接合がなされる。
【００１４】
当該金属微粒子ペースト接合材は、有機溶媒の粘度やチクソ性等を選択することによりペーストのぬれ性を調整することができる。また前記有機系被膜は加熱により蒸散等により除去されるとともに、当該有機溶媒についても加熱により除去される材料を用いることにより良好な金属間接合状態を得ることができる。また後述するように、前記有機溶媒に代えてあるいは有機溶媒に加えてバインダ樹脂を添加することにより、硬化後該バインダ樹脂が接合材として残ることにより、樹脂が介在することによる緩衝性能を向上させる構成としてもよい。
【００１５】
金属微粒子ペースト接合材は、融着した後は金属微粒子による金属間接合を得ることができるので、従来の導電フィラーを添加した樹脂接合材を用いた樹脂による機械的接合に比べて接合材の占める厚さを極めて薄くすることができ、またその厚さの制御も比較的容易である。従って上記構成によれば、金属微粒子ペースト接合材により圧電振動板と励振電極の形成された平板間の微少ギャップを意図した寸法でつくり出すことができる。
【００１６】
なお、微少ギャップ寸法は小さいほうが好ましく、ギャップ寸法を小さくすることにより水晶振動板への電圧印加を効率よく行うことができ、圧電振動デバイスの特性を良好にすることができる。従来においては、従来の導電フィラーを分散させたエポキシ系樹脂接着剤を用いた場合はギャップ寸法が大きく、直列抵抗値が大きくなり実用的な特性を得ることができなかった。例えば、外形寸法が１．７ｍｍ×２．８ｍｍで周波数が６０ＭＨｚで駆動するＡＴカット水晶振動板に対し空間電圧印加方式により駆動した場合、ギャップ寸法が約３０μｍ程度の厚肉状態になり、直列共振抵抗値が１５７Ωと悪化するため実用に供することができなかった。
【００１７】
本発明のように、平均粒径が１〜１００ｎｍの金属微粒子ペースト接合材を用いた場合は、導電フィラーによる厚さ制限をなくし、微少ギャップ寸法を１μｍ以下にすることができ、上述のような問題を解決することができる。実用上は励振電極の厚さの誤差や接合材の供給ばらつき等により、微少ギャップが１μｍ以下の場合は圧電振動板と上下板とが接触する可能性がある。接触した場合は直列抵抗値の急激な悪化や発振停止を招くことになるので、このような接触事故防止を確保するために１μｍ程度、あるいは圧電振動板の特性が実用可能範囲から外れない程度でそれ以上のギャップ寸法に設定することが好ましい。
【００１８】
またより具体的な構成として請求項２に示すように、平板状の圧電振動板と、当該圧電振動板の上面に微少ギャップを保持した状態で接合され、かつ励振電極の形成された平板状の上板と、前記圧電振動板の下面に微少ギャップを保持した状態で接合され、かつ励振電極の形成された平板状の下板と、からなり、これら上板、下板それぞれと圧電振動板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする構成としてもよい。
【００１９】
圧電振動板は平板状であり、この上下に配置される上板、下板も平板状である。上板および下板は例えば絶縁材料からなり、圧電振動板と同じ材料を用いてもよいし、ガラスやセラミック等の材料を用いてもよい。また圧電振動板と同じ材料を用いることにより、各構成部材の熱膨張係数等の特性を一致させることができるため好ましい。なお、微少ギャップは金属微粒子ペースト接合材により調整するが、上記圧電振動板あるいは上板下板の表裏面に微少な厚肉部や薄肉部を設けることにより、微少ギャップの調整を行ってもよい。
【００２０】
請求項２によれば、各平板構成を金属微粒子ペースト接合材により接合するので微少ギャップ寸法を意図した寸法でつくり出すことができ、例えば圧電振動板と上板および下板に形成された圧電振動板の近接寸法を１μｍ程度にまで近接させることができ、それ以上の近接寸法に設定した場合でも微少ギャップの微調整が可能になる。
【００２１】
請求項３は圧電振動板や上板および下板の一部厚みを変えて微少ギャップを調整したり、圧電振動板と上下各板との接合性を向上させる構成を示したものである。具体的には薄肉部を有し、その周囲に厚肉部を形成した圧電振動板と、当該圧電振動板の上面に微少ギャップを保持した状態で接合され、前記薄肉部の少なくとも一部に対応して当該薄肉部に近接した凸部を有するとともに、当該凸部の上面に励振電極を形成した上板と、前記圧電振動板の下面に微少ギャップを保持した状態で接合され、前記薄肉部の少なくとも一部に対応して当該薄肉部に近接した凸部を有するとともに、当該凸部の上面に励振電極を形成した下板と、からなり、これらを接合した圧電振動デバイスであって、これら上板、下板それぞれと圧電振動板とを、平均粒径が１〜１００ｎｍで、表面には有機系被膜により被覆され、加熱により当該有機系被膜が除去される金属微粒子を有機溶媒中に分散させた金属微粒子ペースト接合材により接合したことを特徴とする構成である。
【００２２】
上記構成によれば、圧電振動板に形成された周状の厚肉部と上下板に形成された周状の薄肉部とが嵌め合い構成により接合され、また圧電振動板の前記厚肉部と上下板の前記薄肉部の両接合面には金属微粒子ペースト接合材が形成される。以上の構成により、厚肉部あるいは薄肉部の厚さを調整することにより、圧電振動板と上下板間に形成される微少ギャップ寸法を微調整することができる。また嵌め合い構成により両者の接合性や気密性も向上させることができる。
【００２３】
なお、請求項４に示すように、前記圧電振動板と上板および下板のそれぞれの接合面には金属膜が形成されていることを特徴とする請求項１乃至請求項３のいずれかに記載の圧電振動デバイスであってもよい。
【００２４】
上記構成により、前記圧電振動板の表裏面にはそれぞれ金属膜が形成されて、また上板および下板にはそれぞれ圧電振動板に形成された前記金属膜に対応して金属膜が形成される。これら金属膜は励振電極として機能せず、接合用として用いる。金属膜は各板の外周近傍に周状に形成されていることが好ましく、例えば圧電振動板の外周近傍の主面に周状に形成される。なお、微少ギャップ調整のために圧電振動板あるいは上板や下板に厚さを調整する微少な厚肉部や微少な薄肉部を設けてもよい。
【００２５】
上記構成によれば、金属微粒子ペースト接合材に含有される金属微粒子は加熱接合時に相互に融着するとともに、接合面に形成された金属膜とも融着、接合が起こり各接合面は金属間接合により強固な接合を行うことができる。
【００２６】
また請求項５示すように、圧電振動板または／および上板と下板に形成された金属膜は複数の金属膜に分割され、分割による無電極部の少なくとも一部には絶縁性ペースト接合材が形成されることを特徴とする請求項１乃至請求項４いずれかに記載の圧電振動デバイスであってもよい。
【００２７】
通常金属微粒子ペースト接合材は、上下板それぞれと圧電振動板との対向面の外周近傍に形成された周状に形成される。金属微粒子ペースト接合材は、異方導電性を有するものがあり、これを用いると所定の方向には電極分割を行うことができる。例えば金属微粒子に磁性体を用い、所定方向の磁界中で加熱を行うことにより金属微粒子が一定の方向に配向した鎖状状態で融着が進む。このような鎖状金属微粒子が配向した状態により一定方向に導電性を有する異方性導電構成を得ることができる。しかしながら圧電振動デバイスの使用環境、要求される仕様によっては電極分割が確実には行われない場合がある。本請求項においては励振電極の各極間の絶縁を確実に行うために、一部に絶縁性ペースト接合材を形成している。この絶縁性ペースト接合材は少なくとも２カ所に形成することにより、励振電極の各極間の絶縁を確実にすることができる。またこのとき圧電振動板または／および上板と下板に形成された金属膜は複数の金属膜に分割され、分割による無電極部の少なくとも一部には絶縁性ペースト接合材が形成される構成としている。
【００２８】
請求項５によれば、上記各作用に加えて、励振電極間の電極分割を確実に行うことができる圧電振動デバイスを得ることができる。
【００２９】
また請求項６に示すように、金属微粒子ペーストによる接合を行う金属膜は、その平均表面粗さが、１μｍ以下であることを特徴とする請求項１乃至請求項４のいずれかに記載の圧電振動デバイスであってもよい。金属膜はメッキや真空蒸着等による薄膜形成方法により形成するが、その表面粗さはその下面の圧電振動板や上下板の表面粗さに強く依存する。従って、圧電振動板や上下板の表面粗さを１μｍ以下にすることにより、表面粗さ１μｍ以下の金属膜を効率よく形成できる。このような圧電振動板や上下板の良好な表面粗さ（平滑面）はポリッシュ研磨加工等による表面研磨等により得ることができる。
【００３０】
金属膜の表面粗さが１μｍ以下であると平均粒径が１〜１００ｎｍの金属微粒子ペースト接合材を用いた場合、圧電振動板と上板下板の接合時において微少ギャップ寸法が小さくかつそのばらつきも抑制することができ、安定した特性の圧電振動デバイスを得ることができる。
【００３１】
さらに請求項７に示すように、金属微粒子ペースト接合材の金属微粒子と接合面の金属膜とが同種金属であることを特徴とする請求項１乃至請求項６のいずれかに記載の圧電振動デバイスであってもよい。
【００３２】
金属微粒子を接合面の金属膜材料と同種金属とすることにより、加熱接合時に両者の融着性を促進することができ、両者の接合性を向上させることができる。また、接合後も両者の熱膨張係数が等しいために、接合後の環境温度変動による接合領域の損傷事故をなくすることができる。
【００３３】
また金属微粒子ペースト接合材は複数の金属微粒子を有する構成としてもよい。これは金属微粒子を最初から混在させてもよいし、金属微粒子ペースト接合材を多層構成とし、一部の層に熱緩衝性の高い金属微粒子を適用してもよい。請求項８は、金属微粒子ペースト接合材は複数種の金属微粒子を有し、当該金属微粒子の一部が銅からなることを特徴とする請求項１乃至請求項７のいずれかに記載の圧電振動デバイスについて開示している。
【００３４】
銅は延性に優れ熱緩衝性能が高い。従って金属微粒子の一部に熱緩衝性が高い銅を用いることにより、接合後の雰囲気温度が変動しても、銅による緩衝性能により接合領域の損傷事故をなくすることができる。
【００３５】
さらに請求項９に示すように、前記金属微粒子ペースト接合材の有機溶媒には、加熱接合後に圧電振動板と上板または下板間に介在するバインダ樹脂を含むことを特徴とする請求項１乃至請求項６のいずれかに記載の圧電振動デバイスであってもよい。
【００３６】
当該バインダ樹脂は圧電振動板と上板下板との機械的接合を行うものであり、当該バインダ樹脂の中に前述の金属微粒子の結合体が存在することにより、圧電振動板と上板下板との電気的機械的接合を行うことができる。また当該バインダ樹脂は硬化後柔軟性を有する材料を選択することにより圧電振動板と上板下板の接合部分の緩衝性を得ることもできる。
【００３７】
なお、バインダ樹脂は圧電振動板、上板下板の素板を直接接合することができるので、接合面に金属膜の形成されていない構成であっても接合することができる。また金属膜の形成されている接合面においては電気的機械的接合を行うことができるので、様々な電極構成、金属膜構成の接合に適用することができる。
【００３８】
本発明は金属微粒子ペースト接合材の形成等にかかる製造方法についても提案している。すなわち請求項１０に示すように、請求項１乃至請求項９のいずれかに記載の圧電振動デバイスを製造するにあたり、前記金属微粒子ペースト接合材の形成、および絶縁性ペースト接合材の形成をインクジェット印刷法で行ったことを特徴とする圧電振動デバイスの製造方法である。
【００３９】
インクジェット印刷法はプリンタ等で汎用されているが、例えば圧電素子による機械的な振動によりノズル内のインクを微少吐出させ、所定のパターンを描画する印刷方法である。このような手法はインクに含まれる粒子サイズを小さくすることが必要であるが、本発明による金属微粒子ペースト接合材は粒子サイズが小さいため、当該印刷法の適用が比較的容易である。請求項１０によれば、微少領域に微細なパターンで接合材を形成できるので、電極間の短絡を防止する等圧電振動デバイスの小型化に寄与することができる。
【００４０】
また請求項１１に示すように、請求項１乃至請求項９のいずれかに記載の圧電振動デバイスを製造するにあたり、金属微粒子ペースト接合材により前記圧電振動板を前記平板または上板と下板とで貼り合わせた後、加熱により前記金属微粒子表面の有機系被膜と有機溶媒とを除去したことを特徴とする圧電振動デバイスの製造方法であってもよい。
【００４１】
本製造方法によれば、加熱することにより有機系被膜や有機溶媒を蒸散等により除去するものであり、圧電振動板と平板等の接合を金属微粒子の融着による金属間接合部分のみにすることができるので、経時的な有機溶媒等からのガスの発生をなくすることができ良好な特性の圧電振動デバイスを得ることができる。
【発明の効果】
【００４２】
本発明によれば、電気的特性が良好でかつ安定した空間電圧印加構成による圧電振動デバイスおよび圧電振動デバイスの製造方法を得ることができる。
【発明を実施するための最良の形態】
【００４３】
以下、本発明による好ましい実施の形態について図面に基づいて説明する。
本発明による第１の実施の形態を表面実装型の水晶振動子を例にとり図１および図２とともに説明する。図１は本実施の形態を示す分解斜視図、図２は図１を組み込んだ場合のＡ−Ａ線に沿った断面図である。表面実装型水晶振動子は、水晶振動板（圧電振動板）１と、当該水晶振動板の上面に配置接続される上板２と、水晶振動板１の下面に配置接続される下板３と、からなる。
【００４４】
水晶振動板１は平板で矩形状のＡＴカット水晶振動板であり、その共振周波数は３００ＭＨｚに設定されている。当該水晶振動板は大きなウェハを所定の厚さまで研磨し、その後多数個に分割したり、あるいは多数個の個片に分割した後、個々に研磨を行ってもよい。ウェハからの分割、切り出しはワイヤーソーによる切断やダイシング法あるいはレーザービームによる切断を行ってもよい。
【００４５】
水晶振動板１の表裏面の外周近傍には金属微粒子ペースト接合材が外周に沿って塗布されている。当該接合材に用いる金属微粒子は銀を用いており、当該銀の金属微粒子の表面には例えば約２００℃で蒸散し除去される有機系被膜（分散剤）が形成されている。当該金属微粒子ペースト接合材はこれら有機系被膜を有する金属微粒子が有機溶媒中に分散された構成である。当該有機溶媒は例えばエポキシ系樹脂等の熱硬化性樹脂（バインダ樹脂）を含んでいるので、硬化後は水晶振動板と上板下板との機械的接合の役割を担っている。なお、当該バインダ樹脂を別の有機溶剤により分散させた構成であってもよい。
【００４６】
水晶振動板１の上面に接合される上板２は平板で矩形状の水晶板からなり、前記水晶振動板１との対向面の中心部分においては金属膜からなる矩形状の励振電極２１が形成されており、この励振電極２１は引出電極２１ａにより長辺方向の一端に引き出され、反対面すなわち水晶振動板と非対向面に接続電極２１ｂとして延出されている。なお、励振電極は例えば水晶振動板に接してクロム層が形成され、その上面に銀あるいは金が形成された構成である。なお、この電極構成はアルミニウム等の他の電極材料を用いてもよい。
【００４７】
また水晶振動板１の下面に接合される下板３も基本的には前記上板２と同じ構成であり、平板で矩形状の水晶板からなり、前記水晶振動板１との対向面の中心部分においては金属膜からなる矩形状の励振電極３１が形成されており、この励振電極３１は引出電極３１ａにより長辺方向の一端に引き出され、反対面すなわち水晶振動板と非対向面に接続電極３１ｂとして延出されている。なお、励振電極は例えば水晶振動板に接してクロム層が形成され、その上面に銀あるいは金が形成された構成である。
【００４８】
これら水晶振動板と上板および下板とを真空雰囲気あるいは窒素ガス等の不活性ガス雰囲気中で約２００℃に加熱する。これにより前述の金属微粒子表面に形成された有機系被膜は溶融し、隣接する金属微粒子との相互融着（焼結）が起こり、これが加速することにより、金属微粒子間および励振電極に用いられる金属膜間で金属間結合が行われる。本実施の形態においては、バインダ樹脂が熱硬化し、またバインダ樹脂内に金属間接合領域が形成されることにより、良好な電気的機械的接合を行うことができ、また樹脂による緩衝性も期待できる。なお、より良好な緩衝性を得る場合は、バインダ樹脂にウレタン樹脂やシリコーン樹脂のより柔軟な樹脂を用いてもよい。また、水晶振動板の上下に配置される上板と下板は、水晶板に代えて例えばガラス、ガラスセラミックス、アルミナ等のセラミックスを用いてもよい。
【００４９】
本発明は上記実施の形態に限定されるものではなく、圧電振動板あるいは上板下板に様々な変形例を適用することができる。図３、図４は本発明による第２の実施形態を示す図であり、図３は本実施の形態を示す分解斜視図、図４は図３を組み込んだ場合のＢ−Ｂ線に沿った断面図である。表面実装型水晶振動子は、水晶振動板（圧電振動板）４と当該水晶振動板４の上面に配置接続される上板５と、水晶振動板４の下面に配置接続される下板６とからなる。
【００５０】
第２の実施形態においては、水晶振動板、上板下板にそれぞれ嵌合する凹凸構成を有している。水晶振動板４は全体として矩形形状で、励振に寄与する中央部分が薄肉化された薄肉部４ａを形成している。また、薄肉部４ａの周囲には表裏両面が厚さ方向に伸長した厚肉部４ｂが周状に形成され、当該厚肉部４ｂの表裏上面には周状に接合用金属膜４１、４２が形成されている。
【００５１】
水晶振動板４の上面に接合される上板５は矩形状のガラス板からなり、前記水晶振動板との対向面においてはその外周部分が薄肉加工された薄肉部５ａを有している。また周状の薄肉部５ａの内方には厚肉部５ｂが形成されており、当該厚肉部５ｂの上面の中央部分には金属膜からなる矩形状の励振電極５１が形成されている。なお、当該厚肉部５ｂは前述の水晶振動板の薄肉部４ａとちょうど嵌め合うようなサイズに形成されている。この励振電極５１は引出電極５１ａにより長辺方向の一端に引き出され、反対面すなわち水晶振動板と非対向面に接続電極５１ｂとして延出されている。また当該引出電極５１ａは薄肉部５ａに周状に形成された接合電極（金属膜）５１ｃに電気的に接続されている。なお、長辺方向の他端において接合電極５１ｃは端面にまでは延出していない。これにより他極の励振電極との短絡を防止している。なお、これら励振電極等は例えば水晶振動板４に接してクロム層が形成され、その上面に銀あるいは金が形成された構成である。
【００５２】
水晶振動板４の下面に接合される下板６も基本的には上板５と同様の構成であり、矩形状のガラス板からなり、前記水晶振動板との対向面においてはその外周部分が薄肉加工された薄肉部６ａを有している。また周状の薄肉部の内方には厚肉部６ｂが形成されており、当該厚肉部６ｂの上面の中央部分には金属膜からなる矩形状の励振電極６１が形成されている。当該厚肉部６ｂは前述の水晶振動板の薄肉部４ａとちょうど嵌め合うようなサイズに形成されている。この励振電極６１は引出電極６１ａにより長辺方向の一端に引き出され、反対面すなわち水晶振動板と非対向面に接続電極６１ｂとして延出されている。また当該引出電極６１ａは薄肉部６ａに周状に形成された接合電極（金属膜）６１ｃに電気的に接続されている。なお、長辺方向の他端において接合電極６１ｃは端面にまでは延出していない。なお、励振電極は例えば水晶振動板に接してクロム層が形成され、その上面に銀あるいは金が形成された構成である。
【００５３】
水晶振動板の接合用金属膜４１，４２と上板５、下板６の接合電極５１ｃ、６１ｃとは金属微粒子ペースト接合材Ｓで接合する。当該金属微粒子ペースト接合材Ｓは水晶振動板側に塗布してもよいし、上板、下板に塗布してもよいし、あるいは両者に塗布してもよい。これら金属微粒子ペースト接合材Ｓは複数の積層構成としてもよい。なお、本実施の形態においては当該金属微粒子ペースト接合材Ｓに、ハリマ化成社製ナノペースト（商品名）を用いている。当該接合材に用いる金属微粒子は銀の金属微粒子を用いており、その粒径分布は概ね３〜７μｍ、平均粒径５μｍのものを用いている。有機溶媒は加熱により蒸散する材料を用いているため、基本的には有機系被膜および有機溶媒は加熱融着後これらが残ることはなく、金属微粒子間および金属微粒子と金属膜間の金属間接合が行われる。      
【００５４】
また、第２の実施形態においては、厚肉部や薄肉部の形成により表面張力が機能するため、その粘度、チクソ性については自由度が広がり、取り扱いが容易になる。なお、金属微粒子ペースト接合材をシート状に成形し、下板、シート状接合材、水晶振動板、シート状接合材、上板の順に積層してもよい。
【００５５】
ところで、接合用金属膜および接合電極の表面金属に銀を用いた場合、金属微粒子に銀を用いることにより、同種金属による融着効果が作用し、効率的な接合を行うことができる。また表面金属に金を用いた場合、金属微粒子に金を用いるとよい。すなわち、金属微粒子を接合面の金属膜材料と同種金属とすることにより、加熱接合時に両者の融着性を促進することができ、両者の接合性を向上させることができる。また、接合後も両者の熱膨張係数が等しいために、接合後の環境温度変動による接合領域の損傷事故をなくすることができるという、実用的な効果を得ることができる。なお、同種金属は銀、銅あるいはニッケル等を採用することができる。
【００５６】
また、当該金属微粒子ペースト接合材の塗布は多層構成にすることもでき、多層構成内に緩衝層を構成してもよい。例えば金属微粒子ペースト接合材Ｓが複数層からなる場合、金属微粒子に銅を用いた金属微粒子ペースト接合材による層を挿入してもよい。銅は延性に優れ熱緩衝性能が高いので、接合後の雰囲気温度が変動しても、銅による緩衝性能により接合領域の損傷事故をなくすることができる。
【００５７】
本実施の形態においては、水晶振動板の厚肉部と薄肉部の厚さの差を２μｍ、上板下板それぞれの厚肉部と薄肉部の厚さの差を３μｍ、金属微粒子ペースト接合材の厚さ約５μｍとし、設計上約４μｍのギャップ寸法を得ている。
【００５８】
これら水晶振動板と上板下板とを真空雰囲気あるいは窒素ガス等の不活性ガス雰囲気中で加熱する。これにより前述の金属微粒子表面に形成された有機系被膜は溶融し、隣接する金属微粒子との相互融着（焼結）が起こり、これが加速することにより、金属微粒子間および励振電極に用いられる金属膜間で金属間結合が行われる。なお、有機系被膜、有機溶媒を加熱により蒸散するような材料を用いることにより、上記金属間結合が主となる接合をすることができる。この場合。経時的な有機ガスの発生を抑制し、微少ギャップ内の雰囲気を安定させることができる。
【００５９】
本実施の形態によれば、周状に形成された接合用金属膜と接合電極（金属膜）を金属微粒子ペースト接合材により接合するので、金属微粒子の融着により接合用金属膜と接合電極を金属間接合することができ、厚肉部と薄肉部を有する構成とも相まって微少ギャップ間の気密性を高めることができる。
【００６０】
なお、微少ギャップの調整は、前記金属微粒子ペースト接合材の量により微調整できるとともに、水晶振動板側の薄肉部と上板や下板の厚肉部との相互の高さ調整により実施することができる。
【００６１】
本発明による第３の実施の形態について表面実装型の水晶振動子を例にとり図面とともに説明する。図５、図６は本発明による第３の実施形態を示す図であり、図５は本実施の形態を示す分解斜視図、図６は図５を組み込んだ場合のＣ−Ｃ線に沿った断面図である。なお、第２の実施形態と同じ構成部分については同番号を付して説明する。
【００６２】
第３の実施形態においては、水晶振動板と上板および下板にそれぞれ凹凸構成を有しているとともに、一部に絶縁性接合材を用いている。水晶振動板４は全体として矩形形状で、励振に寄与する中央部分が薄肉化された薄肉部４ａを形成している。また、薄肉部の周囲には表裏が厚さ方向に伸長した厚肉部４ｂが周状に形成され、当該厚肉部の表裏上面には周状に接合用金属膜４１、４２が形成されている。当該接合用金属膜４１、４２上には、励振電極の引出に寄与する短辺側においては金属微粒子ペースト接合材Ｓ１が塗布され、励振電極の引出に寄与しない長辺側においては絶縁性ペースト接合材Ｓ２が塗布されている。この場合、金属微粒子ペースト接合材と絶縁性ペースト接合材Ｓ２の有機溶媒（バインダ樹脂）を同種のものを用い、例えばエポキシ系樹脂をバインダ樹脂とすればよい。なお、当該絶縁性ペースト接合材部分においては、前記接合用金属膜４１，４２を形成していなくてもよい。
【００６３】
水晶振動板４の上面に接合される上板５は矩形状のガラスセラミックス板からなり、前記水晶振動板４との対向面においてはその外周部分が薄肉加工された薄肉部５３を有している。また周状の薄肉部の内方には厚肉部５４が形成されており、当該厚肉部は第２の実施形態に開示した厚肉部よりも小さく、上板の中央部分に形成されている。また当該厚肉部５４の上面のほぼ全面には金属膜からなる矩形状の励振電極５５が形成されている。この励振電極５５は引出電極５５ａにより長辺方向の一端に引き出され、反対面すなわち水晶振動板と非対向面に接続電極５５ｂとして延出されている。なお、厚肉部５４の一部には薄肉部５３につながる傾斜面５４ａが形成されており、引出電極５５ａは当該傾斜面５４ａを介して引き出されている。
【００６４】
水晶振動板４の上面に接合される下板６も基本的には上板５と同様の構成であり、矩形状のガラスセラミックス板からなり、前記水晶振動板４との対向面においてはその外周部分が薄肉加工された薄肉部６３を有している。また周状の薄肉部の内方には厚肉部６４が形成されており、当該厚肉部は第２の実施形態に開示した厚肉部よりも小さく、下板の中央部分に形成されている。また当該厚肉部６４の上面全面には金属膜からなる矩形状の励振電極６５が形成されている。この励振電極６５は引出電極６５ａにより長辺方向の一端に引き出され、反対面すなわち水晶振動板と非対向面に接続電極６５ｂとして延出されている。なお、厚肉部６４の一部には薄肉部につながる傾斜面６４ａが形成されており、引出電極６５ａは当該傾斜面６４ａを介して引き出されている。
【００６５】
上記水晶振動板４と上板、下板とを貼り合わせ一体化し、接合を行う。加熱接合は上述のとおり、水晶振動板と上板下板とを真空雰囲気あるいは窒素ガス等の不活性ガス雰囲気中で行う。これにより前述の金属微粒子表面に形成された有機系被膜は溶融し、隣接する金属微粒子との相互融着（焼結）が起こり、これが加速することにより、金属微粒子間および励振電極に用いられる金属膜間で金属間結合が行われる。なお、例えば接合材に熱硬化性のエポキシ系樹脂を用いた場合は、加熱により金属微粒子ペースト接合材による電気的機械的接合と絶縁性ペースト接合材の機械的接合を同時進行して進めることができる。
【００６６】
本実施の形態によれば、一部に絶縁性ペースト接合材を用いているので、電極間の確実な電気的分離を行うことができ、電気的特性の信頼性を高めることができる。なお、微少ギャップの調整は、前記金属微粒子ペースト接合材の量により微調整できるとともに、水晶振動板側の薄肉部と上板や下板の厚肉部との相互の高さ調整により実施することができる。なお、図６に示す外部接続電極Ｅ１，Ｅ２を形成することにより長辺方向の両端から電極を取り出すことができる。
【００６７】
本発明による第４の実施の形態について表面実装型の水晶振動子を例にとり図面とともに説明する。図７、図８は本発明による第４の実施形態を示す図であり、図７は本実施の形態を示す分解斜視図、図８は図７を組み込んだ場合のＤ−Ｄ線に沿った断面図である。なお、図７の上板８は裏面を表示しており、アッセンブリ時には矢印で示すように、１８０度反転して接合される。
【００６８】
第４の実施形態においては、水晶振動板には平板構成を用いているが、励振領域の外周に周状の溝を設けるとともに、上板、下板に形成されたそれぞれの接合用金属膜を電気的に分離した構成を採用している。
【００６９】
水晶振動板７は全体として矩形形状で、励振に寄与する中央部７０の周囲には周状の溝７１が形成されている。また、当該溝７１の表裏外周には周状に接合用金属膜７２、７３が形成されている。
【００７０】
水晶振動板７の上面に接合される上板８は平板で矩形状の水晶板からなり、当該水晶振動板の中央部７０に対向する領域には励振電極８１が形成され、引出電極８１ａにより接合用金属膜８３に導電接合されている。また、前記水晶振動板との対向面の外周近傍においては接合用金属膜８２，８３が形成されている。これら接合用金属膜は長辺のほぼ中央部分で電極分割部８４、８４により電気的に分離されている。この電極分割部８４，８４は接合用金属膜８２，８３が相互に近接した構成で、本実施の形態においては接合用金属膜の一部が長辺方向に平行して伸長する構成をとっている。
【００７１】
水晶振動板７の下面に接合される下板９は平板で矩形状の水晶板からなり、当該水晶振動板の中央部７０に対向する領域には励振電極９１が形成され、引出電極９１ａにより接合用金属膜９２に導電接合されている。また、前記水晶振動板との対向面の外周近傍においては接合用金属膜９２，９３が形成されている。これら接合用金属膜は長辺のほぼ中央部分で電極分割部９４、９４により電気的に分離されている。この電極分割部９４，９４も接合用金属膜９２，９３が相互に近接した構成で、本実施の形態においては接合用金属膜の一部が長辺方向に平行して伸長する構成をとっている。
【００７２】
水晶振動板７と上板８、水晶振動板７と下板９間にはそれぞれ金属微粒子ペースト接合材が介在し、この状態で加熱接合される。加熱接合は上述のとおり、水晶振動板と上板下板とを真空雰囲気あるいは窒素ガス等の不活性ガス雰囲気中で行う。これにより前述の金属微粒子表面に形成された有機系被膜は溶融し、隣接する金属微粒子との相互融着（焼結）が起こり、これが加速することにより、金属微粒子間および励振電極に用いられる金属膜間で金属間結合が行われる。なお、本実施の形態において、金属微粒子ペースト接合材は金属微粒子としてニッケルからなる磁性体を用い、厚さ方向に磁力を与えた状態で加熱を行うことにより、金属微粒子は鎖状に結合しかつ厚さ方向に配向した状態となる。このような構成により厚さ方向に異方性を有し、前述の電極分割部８４，９４により長辺方向の一端と他端に電極を分割することができるので、両端から電極を取り出すことができる。
【００７３】
本実施の形態によれば、水晶振動板の中央部、すなわち振動領域の周囲に設けられた溝部により、接合材が振動領域に流入することを抑止し、また上下板の接合による振動阻害を抑制することができ、電気的特性および信頼性を向上させることができる。なお当該溝は１つのみならず複数設けてもよいし、また中央部の厚さがその端部（溝近傍）において漸次薄くなる構成とすることにより、振動エネルギーを中央部分に閉じ込める構成としてもよい。
【００７４】
本発明による第５の実施の形態について表面実装型の水晶振動子を例にとり図面とともに説明する。図９は本発明による第５の実施形態を示す図であり、図９は本実施の形態を示す分解斜視図である。
【００７５】
第５の実施形態においては、水晶振動板には平板構成を用いており、かつ水晶振動板表裏面の外周近傍には、数１０オングストロームの厚さの極薄金属７４が周状に形成されている。
【００７６】
水晶振動板７は全体として矩形形状で、表裏の外周には極薄金属７４としてクロムが約２０オングストロームの厚さで形成されている。このような厚さであると微視的に見てまだ金属膜が形成されていない島状構造であり、横方向の導通はほとんど無い状態となっている。
【００７７】
水晶振動板７の上面に接合される上板８は平板で矩形状の水晶板からなり、当該水晶振動板の中央部分に対向する領域には励振電極８５（図示せず）が形成され、引出電極８５ａ（図示せず）により接合用金属膜８６（図示せず）に導電接合されている。当該接合用電極８６は水晶振動板７との対向面の外周近傍において前記周状の極薄金属７４に対応した構成である。また水晶振動板７の下面に接合される下板９は平板で矩形状の水晶板からなり、当該水晶振動板の中央部分７０に対向する領域には励振電極９５が形成され、引出電極９５ａにより接合用金属膜９６に導電接合されている。当該接合用電極９６は水晶振動板７との対向面の外周近傍において周状の極薄金属に対応した構成である。
【００７８】
水晶振動板７と上板８、水晶振動板７と下板９間にはそれぞれ金属微粒子ペースト接合材が介在し、この状態で加熱接合される。加熱接合は上述のとおり、水晶振動板と上板下板とを真空雰囲気あるいは窒素ガス等の不活性ガス雰囲気中で行う。これにより前述の金属微粒子表面に形成された有機系被膜は溶融し、隣接する金属微粒子との相互融着（焼結）が起こり、これが加速することにより、金属微粒子間および金属微粒子と極薄金属間で金属間結合が行われる。また極薄金属７４によって生じるアンカー効果により金属微粒子ペースト接合材による接合が強固になる。なお、金属微粒子ペースト接合材は前述のように厚さ方向に異方性を有する構成とすることにより、前述の電極分割部８３，９３により長辺方向の一端と他端に電極を分割することができる。これにより長辺方向の両端から電極を取り出すことができる。
【００７９】
なお、金属微粒子ペースト接合材や絶縁性ペースト接合材の水晶振動板や上板、下板への塗布をインクジェット印刷法により行ってもよい。前述のとおり、インクジェット印刷法は例えば圧電素子による機械的な振動によりノズル内のインクを微少吐出させ、所定のパターンを描画する印刷方法であるが、接合材の粘度を低くする等、微少吐出に適した液状に特性調整する必要がある。本実施の形態においては、５〜１０ｍＰａ・Ｓ程度の粘度に調整したものを用いている。
【００８０】
インクジェット印刷法を用いると所望の塗布パターンを微細にし、かつ高速に塗布することができる利点を有しているが、複数のノズルを持つことにより複数の接合材を塗布形成する場合にも適している。例えば、上述の金属微粒子ペースト接合材と絶縁性ペースト接合材の複数ノズルにより、適宜吐出を使い分けたり、あるいは金の金属微粒子ペースト接合材と銅の金属微粒子ペースト接合材とを順次または同時に吐出する等の使い分けを行ってもよい。
【００８１】
なお、上記各実施形態の例示においては、ＡＴカット水晶振動板を用いた表面実装型の水晶振動子を例示したが、水晶フィルタ素子に適用することが可能である。また圧電振動板もＡＴカット水晶振動板以外にＳＣカット水晶振動板や圧電セラミック振動板等、他の圧電材料を用いてもよい。また一面に複数極の電圧を印加する構成であってもよい。
【００８２】
なお、本発明は、その精神または主要な特徴から逸脱することなく、他のいろいろな形
で実施することができる。そのため、上述の実施の形態はあらゆる点で単なる例示にすぎ
ず、限定的に解釈してはならない。本発明の範囲は特許請求の範囲によって示すものであ
って、明細書本文には、なんら拘束されない。さらに、特許請求の範囲の均等範囲に属す
る変形や変更は、全て本発明の範囲内のものである。
【産業上の利用可能性】
【００８３】
水晶振動子、水晶フィルタ等の圧電振動デバイスの量産に適用できる。
【図面の簡単な説明】
【００８４】
【図１】本発明による実施の形態を示す分解斜視図。
【図２】図１を組み立てた状態のＡ−Ａ断面図。
【図３】本発明による第２の実施形態を示す分解斜視図。
【図４】図３を組み立てた状態のＢ−Ｂ断面図。
【図５】本発明による第３の実施形態を示す分解斜視図。
【図６】図５を組み立てた状態のＣ−Ｃ断面図。
【図７】本発明による第４の実施形態を示す分解斜視図。
【図８】図７を組み立てた状態のＤ−Ｄ断面図。
【図９】本発明による第５の実施形態を示す分解斜視図。
【符号の説明】
【００８５】
１、４，７  水晶振動板（圧電振動板）
２，５，８  上板
３，６，９  下板
Ｓ、Ｓ１    金属微粒子ペースト接合材
Ｓ２        絶縁性ペースト接合材
【図１】
2006186748.tif 000003
【図２】
2006186748.tif 000004
【図３】
2006186748.tif 000005
【図４】
2006186748.tif 000006
【図５】
2006186748.tif 000007
【図６】
2006186748.tif 000008
【図７】
2006186748.tif 000009
【図８】
2006186748.tif 000010
【図９】
2006186748.tif 000011